(57)【要約】  カーボンナノチューブおよびカーボンナノホーンを高い分散性で分散できるカーボンナノチューブ・カーボンナノホーン複合体を提供する。  カーボンナノチューブ３と、カーボンナノホーン２とを含み、  カーボンナノチューブ３は、チューブ状のグラファイト層から形成され、  カーボンナノホーン２は、少なくとも一方の端が閉じたチューブ状のグラファイト層から形成され、  カーボンナノホーン２における前記グラファイト層を形成する炭素−炭素結合の一部が切断されていることを特徴とするカーボンナノチューブ・カーボンナノホーン複合体４。
2012133239.tif 000002
【特許請求の範囲】
【請求項１】
カーボンナノチューブと、カーボンナノホーンとを含み、
前記カーボンナノチューブは、チューブ状のグラファイト層から形成され、
前記カーボンナノホーンは、少なくとも一方の端が閉じたチューブ状のグラファイト層から形成され、
前記カーボンナノホーンにおける前記グラファイト層を形成する炭素−炭素結合の一部が切断されていることを特徴とするカーボンナノチューブ・カーボンナノホーン複合体。
【請求項２】
前記カーボンナノチューブが、前記カーボンナノホーンの炭素−炭素結合が切断された部分に吸着されていることを特徴とする請求項１記載のカーボンナノチューブ・カーボンナノホーン複合体。
【請求項３】
前記カーボンナノチューブが、複数のカーボンナノチューブ分子を含み、
前記カーボンナノホーンが、複数のカーボンナノホーン分子を含み、
前記複数のカーボンナノチューブ分子が、前記複数のカーボンナノチューブ分子間に分散されていることを特徴とする請求項１または２記載のカーボンナノチューブ・カーボンナノホーン複合体。
【請求項４】
前記カーボンナノホーンが、複数のカーボンナノホーン集合体を含み、
前記各カーボンナノホーン集合体は、複数のカーボンナノホーン分子から形成され、
前記複数のカーボンナノチューブ分子が、前記カーボンナノホーン集合体間に分散されていることを特徴とする請求項３記載のカーボンナノチューブ・カーボンナノホーン複合体。
【請求項５】
少なくとも一方の端が閉じたチューブ状のグラファイト層から形成されたカーボンナノホーンにおける、前記グラファイト層を形成する炭素−炭素結合の一部を切断する炭素−炭素結合切断工程と、
前記炭素−炭素結合切断工程後の前記カーボンナノホーンを、チューブ状のグラファイト層から形成されたカーボンナノチューブと混合して混合物を得る混合工程とを含むことを特徴とするカーボンナノチューブ・カーボンナノホーン複合体の製造方法。
【請求項６】
前記混合工程において、前記カーボンナノホーンと前記カーボンナノチューブとを液溶媒中で混合し、
さらに、前記液溶媒を除去する液溶媒除去工程を含むことを特徴とする請求項５記載の製造方法。
【請求項７】
請求項５または６記載の製造方法により製造されることを特徴とするカーボンナノチューブ・カーボンナノホーン複合体。
【請求項８】
請求項１から４および７のいずれか一項に記載のカーボンナノチューブ・カーボンナノホーン複合体を含むことを特徴とする導電性ペースト。
【請求項９】
請求項１から４および７のいずれか一項に記載のカーボンナノチューブ・カーボンナノホーン複合体を含むことを特徴とするキャパシタ。
【請求項１０】
請求項１から４および７のいずれか一項に記載のカーボンナノチューブ・カーボンナノホーン複合体を含むことを特徴とする電池。
【発明の詳細な説明】
【技術分野】
【０００１】
本発明は、カーボンナノチューブ・カーボンナノホーン複合体、カーボンナノチューブ・カーボンナノホーン複合体の製造方法および用途に関する。
【背景技術】
【０００２】
カーボンナノチューブは、炭素原子の六員環を基本骨格とするグラファイト層（グラフェンシートなどと呼ばれる）から形成されたチューブ形状の物質である。カーボンナノチューブは、例えば、一つの円筒状シートからなる単層カーボンナノチューブ、二層の円筒状シートが入れ子になった二層カーボンナノチューブ、三層以上の円筒状シートが入れ子になった多層カーボンナノチューブ等に分類される。カーボンナノチューブの分子の長さは、例えば数μｍ程度である。分子の直径は、単層カーボンナノチューブにおいては、例えば０．４〜２ｎｍ程度であり、多層カーボンナノチューブにおいては、例えば数十ｎｍ程度である。【０００３】
カーボンナノチューブは、その特異な形状のために、電気伝導性が高く、機械的性質も高く強靭である。特に、六員環シートに欠陥が少なく結晶性の良いカーボンナノチューブは、これらの特性が極めて高い。カーボンナノチューブには、これらの優れた特性を利用した各種導電性複合材料、透明導電膜、水素貯蔵、トランジスタ、燃料電池、フィールドエミッションなどの、様々な応用が期待されている。【０００４】
一方、カーボンナノホーンは、巻かれたグラフェンシートの先端が閉じており、例えば、先端角約２０°の角（ホーン）状に尖った、円錐型の形状である。カーボンナノホーンは、例えば、円錐形状の先端部を外側にして放射状に集合し、直径約１００ｎｍ程度の球状であるカーボンナノホーン集合体を形成し得る。このカーボンナノホーン集合体は、その独特な構造から、吸着材、燃料電池などへの応用が期待されている。【０００５】
例えば、特許文献１には、分散した複数のカーボンナノチューブ間に複数のカーボンナノホーン集合体が分散され、全体として凝集していることを特徴とするカーボンナノチューブ・カーボンナノホーン複合体が記載されている。
【先行技術文献】
【特許文献】
【０００６】
【特許文献１】特許第３４５３３７７号公報
【発明の概要】
【発明が解決しようとする課題】
【０００７】
カーボンナノチューブは、分子間に生じるファンデルワールス力によって数十本程度が集合したバンドルを形成したり、カーボンナノチューブ分子同士が絡みあったりしており、分散させることが困難である。このバンドルや絡み合いがあると、他材料や溶媒への分散が困難であることにより、実用化のための加工が妨げられるおそれがある。しかし、前記バンドルおよび絡み合いを解消するためにカーボンナノチューブを切断等すると、カーボンナノチューブ分子同士の接触抵抗成分の増加による全体の導電性低下等の問題が生じるおそれがある。【０００８】
また、カーボンナノホーン集合体は、溶液中では簡単に分散させることができるが、単独ではカーボンナノホーン集合体同士が凝集してしまい、分散させることは困難である。複数のカーボンナノホーン集合体同士は、接触抵抗が大きい。このため、多数のカーボンナノホーン集合体全体では、１つのカーボンナノホーン集合体と比べて導電性が低下し、カーボンナノチューブよりも導電性が低いと考えられる。【０００９】
特許文献１では、前述のとおり、分散した複数のカーボンナノチューブ間に複数のカーボンナノホーン集合体を分散させている。しかし、このカーボンナノチューブ・カーボンナノホーン複合体では、必ずしもカーボンナノチューブおよびカーボンナノホーンの分散が十分ではない。【００１０】
そのため、特許文献１では、カーボンナノチューブを液溶媒に分散させ、超音波照射によって切断部位あるいは欠陥および細孔部位などの傷を形成し、そこにカーボンナノホーン集合体を化学吸着させることが記載されている。しかし、カーボンナノチューブに傷をつけると、カーボンナノチューブの導電性が低下し、また、液溶媒除去の際にカーボンナノチューブ同士が互いに吸着し、絡みあいやすくなる。【００１１】
そこで、本発明は、カーボンナノチューブおよびカーボンナノホーンを高い分散性で分散できるカーボンナノチューブ・カーボンナノホーン複合体、カーボンナノチューブ・カーボンナノホーン複合体の製造方法、およびカーボンナノチューブ・カーボンナノホーン複合体の用途を提供することを目的とする。
【課題を解決するための手段】
【００１２】
前記目的を達成するために、本発明のカーボンナノチューブ・カーボンナノホーン複合体は、
カーボンナノチューブと、カーボンナノホーンとを含み、
前記カーボンナノチューブは、チューブ状のグラファイト層から形成され、
前記カーボンナノホーンは、少なくとも一方の端が閉じたチューブ状のグラファイト層から形成され、
前記カーボンナノホーンにおける前記グラファイト層を形成する炭素−炭素結合の一部が切断されていることを特徴とする。【００１３】
本発明による、カーボンナノチューブ・カーボンナノホーン複合体の製造方法は、
少なくとも一方の端が閉じたチューブ状のグラファイト層から形成されたカーボンナノホーンにおける、前記グラファイト層を形成する炭素−炭素結合の一部を切断する炭素−炭素結合切断工程と、
前記炭素−炭素結合切断工程後の前記カーボンナノホーンを、チューブ状のグラファイト層から形成されたカーボンナノチューブと混合して混合物を得る混合工程とを含むことを特徴とする。【００１４】
さらに、本発明は、前記本発明の製造方法により製造されることを特徴とするカーボンナノチューブ・カーボンナノホーン複合体を提供する。【００１５】
本発明の導電性ペーストは、前記本発明のカーボンナノチューブ・カーボンナノホーン複合体を含むことを特徴とする。本発明の回路基板は、前記本発明の導電性ペーストにより回路パターンを形成したことを特徴とする。【００１６】
本発明の電子放出源電極ペーストは、前記本発明のカーボンナノチューブ・カーボンナノホーン複合体を含むことを特徴とする。本発明のエミッタ電極は、前記本発明の電子放出源電極ペーストにより製造されることを特徴とする。本発明の電子放出発光素子は、前記本発明のエミッタ電極と、アノード電極とを有し、前記アノード電極は、蛍光体層を含み、前記エミッタ電極と前記蛍光体層とが対向しており、前記エミッタ電極から放出される電子が前記蛍光体層に衝突することで発光可能であることを特徴とする。【００１７】
本発明の透明導電膜、透明導電膜形成用塗料、キャパシタ、電池、燃料電池およびリチウムイオン二次電池は、それぞれ、前記本発明のカーボンナノチューブ・カーボンナノホーン複合体を含むことを特徴とする。【００１８】
さらに、本発明は、前記本発明の製造方法により、カーボンナノチューブ・カーボンナノホーン複合体を製造し、それを用いて導電性ペースト、電子放出源電極ペースト、透明導電膜、キャパシタ、電池、燃料電池またはリチウムイオン二次電池を製造することを特徴とする製造方法を提供する。
【発明の効果】
【００１９】
本発明によれば、カーボンナノチューブおよびカーボンナノホーンを高い分散性で分散できるカーボンナノチューブ・カーボンナノホーン複合体、カーボンナノチューブ・カーボンナノホーン複合体の製造方法、およびカーボンナノチューブ・カーボンナノホーン複合体の用途を提供することができる。
【図面の簡単な説明】
【００２０】
【図１】カーボンナノホーン集合体の構造を例示する模式図である。
【図２】本発明のカーボンナノチューブ・カーボンナノホーン複合体の構造を例示する模式図である。
【図３】実施例１のカーボンナノチューブ・カーボンナノホーン複合体のSEM（走査型電子顕微鏡）像を示す写真である。
【図４】比較例１のカーボンナノチューブ・カーボンナノホーン複合体のSEM像を示す写真である。
【図５】本発明の第２の実施形態における、導電性ペーストの構造を例示する模式図である。
【図６】本発明の第３の実施形態で、回路基板の表面に導電性ペーストを供給した場合の工程を例示する図である。
【図７】本発明の第４の実施形態における、電界放出発光素子の構成の一例を表す模式図である。
【図８】本発明の第７の実施形態における、燃料電池の構成の一例を表す模式図である。
【発明を実施するための形態】
【００２１】
〔第１の実施形態〕
以下、本発明について例を挙げて説明する。以下に述べる各実施形態には、本発明を実施するために技術的に好ましい限定がされている場合があるが、これらは例示であって、本発明の範囲は、以下の説明により限定されない。また、本発明において、数値限定により発明を特定する場合は、厳密にその数値でも良いし、約その数値でも良い。例えば、カーボンナノホーンのＤ/Ｇ比が「０．５〜１．５」という場合、厳密に０．５〜１．５でも良いし、約０．５〜１．５でも良い。
【００２２】
図１に、本発明のカーボンナノチューブ・カーボンナノホーン複合体の一部であるカーボンナノホーン集合体の構造の一例を、模式的に示す。図示のとおり、このカーボンナノホーン集合体２は、一方の端が閉じたチューブ状のグラファイト層（グラフェンシート）から形成されたカーボンナノホーン分子１の集合体である。各カーボンナノホーン分子１は、グラフェンシートが閉じた側の先端が尖った円錐形上であり、閉じた側の先端を外側にして放射状に集合し、略球状のカーボンナノホーン集合体を形成している。なお、本発明のカーボンナノチューブ・カーボンナノホーン複合体において、カーボンナノホーンは、少なくとも一方の端が閉じたチューブ状のグラファイト層から形成されていれば良い。ただし、図１のような集合体を形成しやすいという観点から、例えば同図のように、一方の端のみが閉じた形状であることが好ましく、閉じた側の端が尖った円錐形状であることがより好ましい。
【００２３】
また、図１中の各カーボンナノホーン分子１は、同図に示す通り、グラフェンシートを形成する炭素−炭素結合の一部が切断されて形成された傷１００を有する。なお、以下において、グラフェンシートを形成する炭素−炭素結合が切断された部分を、便宜上、単に「傷」ということがある。図１において、前記傷を形成する方法は、特に限定されない。例えば、このカーボンナノホーン集合体表面に、酸または酸素雰囲気中での高温加熱などで、図１に示すように複数の傷をつけても良い。酸は、特に限定されないが、例えば、後述のように、過酸化水素や硝酸などであっても良い。酸素雰囲気は、酸素のみを含む雰囲気でも、他の気体との混合ガス雰囲気でも良い。傷１００の構造も特に限定されないが、例えば、ダングリングボンドを持つ欠陥、官能基等を有することが好ましい。
【００２４】
本発明のカーボンナノチューブ・カーボンナノホーン複合体は、カーボンナノチューブには傷がなく、カーボンナノホーンのみが傷を有することが好ましい。カーボンナノチューブには、なるべく傷がない方が、導電性が低下し難いためである。すなわち、カーボンナノチューブは、炭素六員環のグラフェンシートが円筒状に巻いている構造であるため、なるべく前記六員環シートに欠陥がない結晶性のよいカーボンナノチューブの方が、導電性が高い。傷を付けた部分を、例えば熱処理等により再結合させても、もとの構造（六員環）に戻るとは限らない。
【００２５】
カーボンナノチューブに傷をつけると導電性が低下するメカニズムは、例えば、以下のように説明できる。すなわち、カーボンナノチューブを形成するグラフェンシートの構造に欠陥が生じると、ラマン分光のＤ/Ｇ比が大きくなる。Ｄ/Ｇ比とは、炭素原子六員環の面内の振動に対応しているＧバンドと、六員環の欠陥に起因するＤバンドとの比である。一般的なカーボンナノチューブは、結晶性が良質であればあるほど、Ｄ/Ｇ比は小さい値となり、通常はＤ/Ｇ比が０．５以下、結晶性が良いものはＤ/Ｇ比が０．２以下である。しかし、酸や加熱処理などで欠陥を形成した場合には、Ｄ/Ｇ比が増大する。ただし、この説明は、推定可能なメカニズムの例示であり、本発明を限定しない。
【００２６】
カーボンナノホーンも、傷をつけることによって、そのグラフェンシートの構造に欠陥が生じるが、カーボンナノホーンは、特に、図１のように先端が尖った円錐型である場合には、六員環以外の部分が多い。そのため、カーボンナノホーンのＤ/Ｇ比は、例えば０．５〜１．５と大きい値であり、傷をつけてもその値はあまり変化しない。ただし、カーボンナノホーンに関するこの説明も、推定可能なメカニズムの一例であり、本発明を何ら限定しない。
【００２７】
カーボンナノホーンの傷部分は、前記のとおり、他物質と反応しやすいダングリングボンドや官能基を持っていることが好ましい。これにより、カーボンナノチューブとともに分散および混合（以下、単に「分散混合」という場合がある）させると、カーボンナノチューブにカーボンナノホーンの傷部分が選択的に吸着される。カーボンナノチューブとカーボンナノホーンの分散混合の方法は、例えば、ボールミルやミルサーなどで分散してもよいし、液体（例えば、水、有機溶媒、溶液等）中において、超音波などで分散させたものを乾燥させてもよい。その結果、分散されたカーボンナノチューブ分子の間に分散されたカーボンナノホーン集合体が均一に入り込み、両者が混合された状態となる。これにより、カーボンナノホーン集合体がカーボンナノチューブの絡み合いを防ぎ、かつ、カーボンナノチューブがカーボンナノホーン集合体の凝集を防ぐ効果が得られる。このようにして、本発明のカーボンナノチューブ・カーボンナノホーン複合体を製造することができる。
【００２８】
本発明のカーボンナノチューブ・カーボンナノホーン複合体においては、カーボンナノチューブおよびカーボンナノホーンの分散性が高く、凝集が防止される。この理由は、例えば、前述のように、カーボンナノホーンの傷の部分にカーボンナノチューブが吸着されるためと推測される。ただし、本発明は、この推測により何ら限定されない。また、本発明のカーボンナノチューブ・カーボンナノホーン複合体の構造は、前記カーボンナノホーンの傷の部分に前記カーボンナノチューブが吸着された構造には限定されない。
【００２９】
なお、本発明において、「吸着」は、特に限定されず、例えば、化学吸着でも物理吸着でも良い。物理吸着とは、例えば、ファン・デル・ワールス吸着が挙げられる。化学吸着とは、例えば、化合物の生成を引き起こす力と同程度の力によって起こる吸着を意味する。前記カーボンナノホーンの傷の部分に対する前記カーボンナノチューブの吸着も特に限定されず、物理吸着でも化学吸着でも良いが、化学吸着であることが、吸着の強度の観点から好ましい。本発明のカーボンナノチューブ・カーボンナノホーン複合体が、前記カーボンナノホーンの傷の部分に前記カーボンナノチューブが化学吸着されて生成した場合、一種の表面化合物と見ることができる。カーボンナノホーンの傷部分が、前記のように、他物質と反応しやすいダングリングボンドや官能基を持っていると、その部分にカーボンナノチューブが化学吸着されやすい。
【００３０】
図２に、本発明のカーボンナノチューブ・カーボンナノホーン複合体の構造の一例を、模式的に示す。図示のとおり、このカーボンナノチューブ・カーボンナノホーン複合体４は、カーボンナノチューブ分子３の間にカーボンナノホーン集合体２が分散し、カーボンナノチューブ分子３の一部にカーボンナノホーン集合体２の一部が吸着している。この構造のため、カーボンナノチューブ分子同士の絡み合いとカーボンナノホーン集合体の凝集を両方とも防ぐことができる。また、前記吸着が強固であるために、前記構造が維持され、カーボンナノチューブ分子やカーボンナノホーン集合体の再凝集が起こらず、両者が分散し合った状態を保持することができる。なお、本発明のカーボンナノチューブ・カーボンナノホーン複合体は、例えば、複数のカーボンナノチューブ分子が、分散した複数のカーボンナノホーン分子（またはカーボンナノホーン集合体）間に分散され、全体としては凝集した状態であっても良い。
【００３１】
図２のカーボンナノチューブ・カーボンナノホーン複合体は、カーボンナノチューブ分子同士が、直接結合せず、カーボンナノホーンを介して結合している。この構造は、前記のとおり、カーボンナノホーンの傷の部分がカーボンナノチューブに結合（吸着）されやすいために得ることができる。このように、カーボンナノチューブ分子同士が直接結合しないことにより、前記のとおり、カーボンナノチューブ分子同士の絡み合いを防止できる。また、同図のカーボンナノチューブ・カーボンナノホーン複合体は、カーボンナノチューブに切断などの傷をつけていないため、材料であるカーボンナノチューブの高い導電性をほぼ維持することができる。このため、同図のカーボンナノチューブ・カーボンナノホーン複合体は、カーボンナノチューブに切断などの傷をつけて分散させる従来のカーボンナノチューブ・カーボンナノホーン複合体よりも高い導電性を有し得る。また、カーボンナノホーンは、一般に、アモルファスカーボン等と比較して高い導電性を有するため、例えば、カーボンナノチューブ自体が本来有する導電性をあまり低下させることなく、複合体を形成することが可能である。なお、本発明において、「結合」は、共有結合等の化学的な結合に限定されず、広く、複数の分子等が相互作用によって結びついている状態全般を含む。具体的には、本発明における「結合」は、例えば、前記物理吸着、化学吸着等の「吸着」も含む。
【００３２】
さらに、カーボンナノチューブ・カーボンナノホーン複合体のカーボンナノホーン部分はカーボンナノチューブよりも液溶媒への分散性が良い。このため、本発明のカーボンナノチューブ・カーボンナノホーン複合体は、カーボンナノチューブよりも優れた液溶媒分散性を有し得る。特に、カーボンナノチューブ・カーボンナノホーン複合体中のカーボンナノホーンの割合が高い場合には、より優れた分散性を得ることができる。
【００３３】
また、本発明のカーボンナノチューブ・カーボンナノホーン複合体は、前記本発明の製造方法により製造することで、カーボンナノチューブ部分とカーボンナノホーン部分の割合を自由に制御することができる。具体的には、例えば、前記混合工程において、カーボンナノチューブとカーボンナノホーンとの混合比により、前記カーボンナノチューブ部分とカーボンナノホーン部分の割合を決定できる。本発明のカーボンナノチューブ・カーボンナノホーン複合体において、前記カーボンナノホーン部分とカーボンナノチューブ部分との割合は特に限定されないが、前記カーボンナノホーン集合体の質量が、前記カーボンナノチューブ分子の質量に対し、例えば、０．００１〜１０００倍、好ましくは０．０１〜１００倍である。
【００３４】
例えば、高い液溶媒分散性を得たい場合にはカーボンナノホーンをカーボンナノチューブより多く混合し、カーボンナノチューブ・カーボンナノホーン複合体の導電性を向上させたい場合には、結晶性の良いカーボンナノチューブを多く混合すると良い。
【００３５】
本発明のカーボンナノチューブ・カーボンナノホーン複合体およびその製造方法は、どのようなカーボンナノチューブやカーボンナノホーンにも有効である。カーボンナノチューブとしては、例えば、単層ナノチューブ、二層ナノチューブ、多層ナノチューブが挙げられ、一種類でも、二種類以上併用しても良い。カーボンナノホーンは、例えば、ダリア型、つぼみ型、ｓｅｅｄ型、ペタル型等、どのような形状のカーボンナノホーン分子を用いても良く、一種類でも、二種類以上併用しても良い。
【００３６】
なお、本発明のカーボンナノチューブ・カーボンナノホーン複合体の製造方法は特に限定されず、任意であるが、前述のように、前記本発明の製造方法により製造することが好ましい。カーボンナノホーンに傷をつける前記炭素−炭素結合切断工程は、特に限定されないが、例えば、酸処理および酸素雰囲気中での加熱による酸化処理の少なくとも一方により行うことができる。前記酸処理において、酸は、特に限定されず、過酸化水素、硝酸、硫酸等であっても良いし、一種類でも、二種類以上併用しても良い。酸処理は、例えば、前記酸の水溶液中に前記カーボンナノホーンを分散させて加熱しても良い。前記酸の水溶液の濃度は特に限定されず、例えば、飽和水溶液でも良いし、適宜希釈しても良い。加熱温度および加熱時間は、特に限定されず、前記酸の種類および濃度、ならびに付けようとする傷の数および大きさ等に応じて適宜設定すれば良い。酸素雰囲気中での加熱は、前記のように、酸素ガス中で行っても、他の気体との混合ガス中で行っても良い。圧力、加熱温度および加熱時間は、特に限定されず、付けようとする傷の数および大きさ等に応じて適宜設定すれば良い。カーボンナノホーン分子に付けられた傷の数、大きさ等は、例えば、TEM（透過型電子顕微鏡）像により確認できるので、傷がちょうど良い状態になるまで適宜前記炭素−炭素結合切断工程を続ければ良い。
【００３７】
前記カーボンナノホーンとカーボンナノチューブを混合する前記混合工程は、前述のとおり、ボールミル、ミルサー、液体中での超音波照射等により適宜行うことができる。本発明の製造方法においては、例えば、前記カーボンナノホーンの傷に前記カーボンナノチューブが吸着されやすいことにより、前記混合工程において、前記カーボンナノホーンおよび前記カーボンナノチューブが均一に分散されやすい。ただし、この説明は例示であって、本発明の製造方法を限定しない。
【００３８】
なお、本発明のカーボンナノチューブ・カーボンナノホーン複合体の強度の増減は、例えば、前記炭素−炭素結合切断工程においてカーボンナノホーンにつける傷の量と大きさで制御することができる。強い酸化処理を行い、傷を多く大きくつければ、例えば、ダングリングボンドや官能基が増加するため、より強固な結合を形成することができる。
【００３９】
また、本発明の製造方法では、カーボンナノチューブ生成用の触媒を使用しないので、前記触媒が残存しないカーボンナノチューブ・カーボンナノホーン複合体を作製することができ、例えば、キャパシタや電池などで触媒が溶出する問題がない。本発明の製造方法は、低コストで簡便であり、カーボンナノホーンのみに傷をつけて反応性を高める工程により、原料のカーボンナノチューブの特性を妨げることがない。また、本発明のカーボンナノチューブ・カーボンナノホーン複合体は、カーボンナノチューブとカーボンナノホーンの割合を自由にかつ正確に制御することができる。この結果、例えば、分散性がよく、導電性が高く、比表面積が大きく、強度が高いカーボン材料を作製することができる。
【００４０】
なお、本発明のカーボンナノチューブ・カーボンナノホーン複合体においては、例えば、鉄（Ｆｅ）、ニッケル（Ｎｉ）、コバルト（Ｃｏ）、白金（Ｐｔ）、モリブデン（Ｍｏ）、タングステン（Ｗ）、マグネシウム（Ｍｇ）、ホウ素（Ｂ）およびアルミニウム（Ａｌ）が実質的に吸着されていないことが好ましい。これによれば、前記各元素が電解液等に溶け出すことによる、キャパシタや電池などの特性の劣化を防ぐことができる。
【００４１】
本発明の製造方法では、カーボンナノチューブ生成用の触媒を使用しないが、原料とするカーボンナノチューブが前記各元素の触媒を含む場合がある。本発明は、前記の触媒を含むカーボンナノチューブを用いる場合もカーボンナノチューブ・カーボンナノホーン複合体を作製することができる。しかし、電池などに本発明のカーボンナノチューブ・カーボンナノホーン複合体を用いる場合には、特性劣化を避けるために、本発明の製造方法を行う前に、カーボンナノチューブから触媒を除去する前処理を行うことが望ましい。例えば鉄などの触媒の除去には、例えば塩酸などの酸が用いられる。本発明の製造方法において、前記カーボンナノチューブは、前記触媒の含有量または吸着量が、前記カーボンナノチューブの全重量（質量）に対し、１重量％以下であることが好ましい。なお、本発明のカーボンナノチューブ・カーボンナノホーン複合体において、カーボンナノホーンが触媒等を「実質的に含まない」または「実質的に吸着されていない」は、前記触媒の含有量または吸着量が、カーボンナノホーンの全重量（質量）に対し、１重量％以下であることをいう。前記「実質的に含まない」または「実質的に吸着されていない」は、機器分析による含有量または吸着量が、機器分析による検出限界量未満（すなわち、検出不可能）であることが、特に好ましい。
【００４２】
以上、説明したように、本発明によれば、例えば、カーボンナノチューブ間にカーボンナノホーンが高い分散性で分散している、カーボンナノチューブ・カーボンナノホーン複合体およびその製造方法を提供することができる。本発明のカーボンナノチューブ・カーボンナノホーン複合体は、例えば、カーボンナノチューブとカーボンナノホーンの両者の分散によって、カーボンナノチューブ同士の絡み合いとカーボンナノホーン集合体の凝集を両方とも防ぐことができる。また、例えば、カーボンナノホーンに形成した傷にカーボンナノチューブが化学吸着することによって、分散性を高めることができる。また、カーボンナノチューブには傷をつけないことにより、カーボンナノチューブ同士が吸着し合って再凝集することを防ぎ、カーボンナノチューブの導電性や強度を維持したままで、カーボンナノチューブとカーボンナノホーンの比表面積を増加させることができる。
【００４３】
本発明のカーボンナノチューブ・カーボンナノホーン複合体を用いれば、例えば、導電性ペーストの導電性向上、電子放出源電極ペーストの発光特性向上、透明導電膜の導電性または光透過率向上、キャパシタや電池材料としての導電性向上または比表面積増大等の効果を得ることも可能である。また、本発明のカーボンナノチューブ・カーボンナノホーン複合体の用途は、これに限定されず任意であり、例えば、その優れた導電性、比表面積、強度等を利用して、どのような用途に用いても良い。
【００４４】
〔第２の実施形態〕
次に、本発明の第２の実施形態について詳細に説明する。
【００４５】
本実施形態は、第１の実施形態によるカーボンナノチューブ・カーボンナノホーン複合体を用いて作製された、導電性ペーストおよびその製造方法に関する。
【００４６】
基板に回路パターンを形成する方法として、基板上に導電性ペーストを用いて印刷などで回路パターンを形成する方法が開発されている。特に、耐熱性の低い電子部品の導通接続や、耐熱性の低い基板材料に回路パターンを形成する場合には、比較的低い温度範囲、例えば１８０℃以下の温度範囲で硬化する導電性ペーストが求められている。
【００４７】
導電性ペーストは、電子部品の導通接続や回路パターン形成のために抵抗が低い必要がある。その抵抗を下げるために、近年、導電性ペーストにカーボンナノチューブを混合することが提案されている。しかし、カーボンナノチューブは通常、カーボンナノチューブ同士がバンドルを組んでいたり絡み合ったりしており、溶媒や他材料に対しての分散性が悪いため、導電性ペースト中に均一に分散させることが困難である。導電性ペーストにカーボンナノチューブのみを混合すると、カーボンナノチューブの凝集部分が形成され、導電性を向上させることができないか、または効果が少ない。
【００４８】
そこで、本実施形態では、カーボンナノチューブよりも分散性が良く、高い導電性を持った、本発明のカーボンナノチューブ・カーボンナノホーン複合体を導電性ペーストに混練する。
【００４９】
図５は、本実施形態における導電性ペーストの構造の一例を模式的に表した図である。図示のとおり、この導電性ペースト５は、カーボンナノチューブとカーボンナノホーンが結合（例えば、化学吸着）した本発明のカーボンナノチューブ・カーボンナノホーン複合体４、導電性粒子６、および硬化性樹脂７を含み、さらに、これらと硬化剤（図示せず）とが均一に混合されている。
【００５０】
前記導電性粒子は、特に限定されないが、例えば、銀、銅、金、錫、インジウム、ニッケル、パラジウム、またはこれらの中から選択される複数の粒子の混合物もしくは合金で構成される。
【００５１】
前記導電性粒子の形状は特に限定されるものではなく、種々の形状、例えば球状、鱗片状、板状、樹枝状、塊状、粒状、棒状、箔状、針状などの粒子を用いることができる。
【００５２】
前記硬化性樹脂は、例えば、好適な組み合わせの硬化剤の存在下、熱、光等を作用させると硬化し得る樹脂を用いることができる。そのような樹脂としては、例えば、エポキシ系樹脂、アクリル系樹脂、フェノール系樹脂、ポリイミド系樹脂、シリコーン系樹脂、ポリウレタン系樹脂、および不飽和ポリエステル樹脂が挙げられ、単独でも複数種類併用しても良い。
【００５３】
前記硬化剤は、硬化性樹脂に対応する好適な硬化剤成分の組合せが一般に知られており、そのようなものを本実施形態においても用いることができる。例えば、エポキシ系樹脂を硬化性樹脂として用いる場合には、硬化剤成分としてチオール、アミン、および酸無水物のうち一種類または複数種類を用いることもできる。
【００５４】
カーボンナノチューブ・カーボンナノホーン複合体の原料であるカーボンナノホーン集合体は、例えば、図１のような形状をとることにより、カーボンナノチューブ分子よりも、溶媒や他材料への分散特性が格段に良い。これにより、前記カーボンナノホーン集合体部分を有する本発明のカーボンナノチューブ・カーボンナノホーン複合体においても、カーボンナノチューブよりも高い分散性を得ることが可能である。カーボンナノチューブ・カーボンナノホーン複合体中のカーボンナノホーン部分の割合が多いほど、溶媒などへの分散性も高くなる傾向がある。
【００５５】
また、本発明のカーボンナノチューブ・カーボンナノホーン複合体は、例えば、カーボンナノチューブ間にカーボンナノホーンが分散されてたがいに結合（吸着）していることにより、カーボンナノチューブ部分も凝集しにくく、分散性が良い。
【００５６】
この本発明のカーボンナノチューブ・カーボンナノホーン複合体を、導電性粒子、硬化性樹脂、硬化剤等とともに混合混練することにより、カーボンナノチューブ・カーボンナノホーン複合体が均一に分散された導電性ペーストを得ることができる。
【００５７】
この導電性ペーストは、例えば、硬化性樹脂の硬化を行うと、硬化性樹脂の全体の体積が収縮し、各導電性粒子の間隔が狭くなる。その結果、導電性粒子間にあるカーボンナノチューブ・カーボンナノホーン複合体は、導電性粒子の良導電パスとして働くことができる。
【００５８】
〔第３の実施形態〕
次に、第３の実施形態について詳細に説明する。
【００５９】
（回路基板への適用）
本実施形態は、第２の実施形態における、カーボンナノチューブ・カーボンナノホーン複合体、導電性粒子、硬化性樹脂等を含む導電性ペーストを、基板の回路パターン形成や、基板への電子部品の実装に用いた実施形態である。
【００６０】
本実施形態において、回路基板の材料は、例えば、ポリエチレンテレフタレート、ポリエチレンナフタレート、ポリカーボネート、ポリイミド、熱可塑性樹脂、エポキシ、熱硬化性樹脂、アラミド不織布、ガラス織布、およびガラス不織布からなる群から選択される少なくとも一つであるが、これに限定されない。
【００６１】
本実施形態における導電性ペーストは、回路基板表面に所定のパターンで配置されており、回路基板上に回路パターンを形成している。回路パターンは、回路基板上に銅箔にて形成した一般的な配線などと同様に、更に種々の対応する電子部品等を接続することによって、所望する回路基板を形成することができる。また、回路パターン上に、電子部品を電極が対応するような位置関係でとりつけることで、回路基板に電子部品を実装することができる。
【００６２】
（回路基板への形成方法）
次に、導電性ペーストによって回路基板の表面に回路パターンを形成する方法について説明する。
【００６３】
図６の工程図に、導電性ペーストによって回路基板の表面に回路パターンを形成する工程の一例を示す。すなわち、まず、図６（ａ）に示すように、回路基板８を準備する。
【００６４】
つぎに、図６（ｂ）に示すように、回路基板８上に回路パターンのネガとなるマスク９を載置し、マスク９上に導電性ペースト５を供給する。回路基板上に導電性ペーストでパターンを形成する方法としては、例えば、スクリーン印刷、インクジェット、ディスペンサー、含浸やスピンコートなどの各種方法が使用できる。
【００６５】
図５（実施形態２）において説明した通り、導電性ペースト５の各成分であるカーボンナノチューブと導電性粒子は、硬化性樹脂の中に分散されている。上記の状態において、カーボンナノチューブと各導電性粒子との間には、適度の間隔が開けられているため、カーボンナノチューブと導電性粒子とは接触していない。
【００６６】
つぎに、図６（ｃ）に示すように、回路基板８上に、導電性ペースト５による回路パターンを形成しマスク９を外した後、前記回路パターンに対して熱、光等を作用させ、還元剤を活性化させる。導電性ペーストが、そのパターンにて硬化することで、回路基板上に所望の回路パターン１０を形成する。
【００６７】
硬化性樹脂の硬化が進行すると、硬化性樹脂の全体の体積が収縮する。その結果、カーボンナノチューブと各導電性粒子との間の間隔は小さくなる。そして、狭くなった導電性粒子間の間隙に、カーボンナノチューブが入り込み、導電性粒子とカーボンナノチューブとの間に電気的接触を形成することができる。その結果、導通成分を全体として接触させることができ、従って、カーボンナノチューブを介して、導電性粒子の全体にわたって導通接続を形成することができる。
【００６８】
また、図６（ｄ）に示すように、回路パターンに、電子部品１１の電極（または端子）を対応するような位置関係で、取り付けてもよい。導電性ペーストは、例えば、必要に応じて、所定の温度まで温度を上昇させ、所定の時間だけ配置すればよい。これにより、前記導電性ペーストを硬化させ、回路基板に電子部品の実装を行うことができる。
【００６９】
（作用・効果の説明）
次に、本実施の形態における作用・効果について説明する。本実施の形態においては、導電性ペーストを回路基板表面に供給した後に、熱、光等を作用させる。導電性ペーストを供給する工程においては、硬化性樹脂の硬化反応はまだ始まっていないので、導電性ペーストを供給する操作は、時間、供給操作、供給手段等に関して、比較的高い自由度を有することができる。
【００７０】
そのため導電性ペーストは、十分な流動性を保持することができ、一般的な印刷手段によって、回路基板の表面に所定のパターンで供給することができる。例えば図６（ｂ）に示すように、導電性ペーストは、回路基板上に回路パターンのネガとなるマスクを載置し、前記マスク上に供給することができる。
【００７１】
本実施の形態における導電性ペーストは、回路基板の表面に所定のパターンで塗布されており、回路基板上に回路パターンを形成している。回路パターンは、回路基板上に銅箔で形成された一般的な配線などと同様に、更に種々の対応する電子部品等を接続することによって、所望する回路基板を形成することができる。また回路パターン上に、電子部品を電極が対応するような位置関係でとりつけることで、回路基板に電子部品を実装することができる。
【００７２】
本実施の形態の導電性ペーストは、回路パターンとして回路基板に形成された場合、回路基板に対して高い接着強度を実現することができる。そのため、信頼性の高い回路基板を形成することができる。
【００７３】
また、本実施の形態の導電性ペーストは、例えば、回路基板に回路パターンを印刷し、電子部品を配置し、所定の温度まで温度を上昇させることにより電子部品を実装した場合にも、回路基板および電子部品に対して高い接着強度を実現することができる。
【００７４】
〔第４の実施形態〕
次に、第４の実施形態について詳細に説明する。
【００７５】
本実施形態は、第１の実施形態のカーボンナノチューブ・カーボンナノホーン複合体を用いた電子放出源電極ペーストおよびその製造方法に関する。
【００７６】
カーボンナノチューブやカーボンナノファイバ等のカーボン材料は、電界放出型ディスプレイ（FED）、電界放出を用いた液晶用バックライトや電界放出型照明（FEL）等の電子放出源として広く利用されている。
【００７７】
特に、カーボンナノチューブは化学的および機械的耐久性に優れているだけでなく、電界放出に適した先鋭な先端形状と大きなアスペクト比を持っており、優秀な電子放出源として盛んに研究されている。
【００７８】
これらの電子放出源電極は、例えば、電子放出源電極ペーストにより作製する。前記電子放出源電極ペーストは、例えば、電子放出源としてのカーボン材料、前記カーボン材料とカソード電極を接着するためのガラス粉末などの無機物、電極構造の支持部材としての有機物バインダ、および、前記有機物バインダを溶解させる溶媒を混合して作製する。
【００７９】
しかし、電子放出源（カーボン材料）であるカーボンナノチューブは、バンドル状や団子状に絡まりあって凝集しやすく、電子放出源電極ペーストのガラス粉末や有機物バインダと均一に混ざりにくい。特に、結晶性が良質のカーボンナノチューブは電子放出特性が良いと考えられるが、分散が困難であるために均一な混練ペーストの作製が難しく、電界放出素子の輝点が非常に少なくなる。
【００８０】
これに対して、本実施形態では、カーボンナノチューブよりも分散性が良い、本発明のカーボンナノチューブ・カーボンナノホーン複合体を電子放出源電極ペーストに混練する。
【００８１】
本発明のカーボンナノチューブ・カーボンナノホーン複合体は、カーボンナノチューブ分子同士が直接結合（吸着）せず、カーボンナノホーン分子を介して結合（吸着）している。これにより、カーボンナノチューブ分子同士が分散され、バンドル状や団子状に凝集しにくい。また、分散されているカーボンナノチューブは、他材料への分散性も優れている。
【００８２】
このため、例えば、本発明のカーボンナノチューブ・カーボンナノホーン複合体、ガラスフリットなどの無機物、有機物バインダ、および溶媒を混合すると、カーボンナノチューブ・カーボンナノホーン複合体が均一に分散され、カーボンナノチューブ分子が凝集せずに分散した電子放出源電極ペーストを得ることができる。このペーストを用いて作製した電極は、カーボンナノチューブ分子が分散しているため、輝点数が多く、均一で高効率な電子放出源として発光する。また、本発明のカーボンナノチューブ・カーボンナノホーン複合体は触媒を含有しないか、またはごくわずかしか含まないことにより、例えば、触媒を多く含むナノチューブナノホーン複合体などと比較して高い耐熱性を得ることができる。これにより、有機物バインダを除去するための、または電子放出源電極を用いた照明ランプ作製のための大気中高温焼成の際に、電子放出源であるカーボンナノチューブが燃焼したり傷ついたりすることを防止できる。その結果、本発明のカーボンナノチューブ・カーボンナノホーン複合体は、高効率な電子放出源として発光することが可能である。
【００８３】
本実施形態のカーボンナノチューブ・カーボンナノホーン複合体は、前述の何れのカーボンナノチューブを用いて作製してもよい。特に、ラマン分光分析で測定されるＤ／Ｇ比が０．２以下の結晶性が良質のカーボンナノチューブが、電子放出源としての特性が高く、耐久性も高いので好ましい。
【００８４】
通常は、このような結晶性の良いカーボンナノチューブは、欠陥が少なく、表面官能基も少ないため、分散性が非常に悪い。しかし、本発明のカーボンナノチューブ・カーボンナノホーン複合体の一部として用いることにより、結晶性が良質のカーボンナノチューブの分散性を、飛躍的に向上することができる。
【００８５】
前記無機物としては、特に限定されないが、例えば、ガラスフリット、アルミナ、ジルコニア、二酸化チタン、シリカなどが挙げられる。前記有機物バインダも特に限定されないが、例えば、セルロース系樹脂、アクリル系樹脂、エチレン酢酸ビニル共重合体樹脂、ポリビニルブチラール、ポリビニルアルコール、プロピレングリコール、ウレタン系樹脂、メラミン系樹脂、フェノール系樹脂、アルキド系樹脂などが挙げられる。
【００８６】
図７に、本実施の形態に係る電界放出発光素子の構成例の概略を示す。図示のとおり、この電界放出発光素子１２は、アノード基板１３と、カソード基板２０と、スペーサ３０とを有する。
【００８７】
アノード基板１３は、透明な基板１４と、基板１４上に形成されたアノード電極１５と、アノード電極１５上に形成された蛍光体層１６とを有している。なお、本実施形態では、アノード電極１５として透明電極を適用する例を挙げて説明する。カソード基板２０は、金属、半導体または絶縁体からなる基板２１と、カソード電極２２と、エミッタ２３とを有する。カソード電極２２は、導電層であり、エミッタ２３は、電子放出層である。スペーサ３０は、アノード基板１３とカソード基板２０との間に設けられる。アノード基板１３とカソード基板２０との間は真空である。
【００８８】
アノード電極１５とカソード電極２２との電極間距離は、アノード基板１３およびカソード基板２０の間にスペーサ３０を挟みこむことで決定できる。アノード電極１５とカソード電極２２との電極間距離は特に限定されないが、広すぎる場合は、構造上電子が放出されるべき場所以外に電子が放出されるため、発光効率の低下や放電が生じるおそれがある。他方、アノード電極とカソード電極との電極間距離が短すぎる場合には、電子を容易に放出することはできるが、蛍光体層１６を十分に発光させる電圧を得ることができないおそれがある。以上のことから、アノード電極１５とカソード電極２２との電極間距離は、０．１ｍｍ〜２００ｍｍが好ましく、より好ましくは１ｍｍ〜１０ｍｍである。
【００８９】
アノード電極１５は、例えば、ＩＴＯ、ＺｎＯ、ＴｉＯ２、カーボンナノチューブ等から構成される透明電極である。蛍光体層１６には、例えば、ＣＲＴ（Cathode  Ray  Tube）に用いられるような蛍光体を適用することができる。蛍光体層１６としては、より具体的には、例えば、電子線が照射されると蛍光を発する電子線励起蛍光体である硫化物蛍光体、酸化物蛍光体又は窒化物蛍光体等を用いることができる。蛍光体層１６は、スプレー法、スクリーン印刷、手塗り印刷、又は沈降法を用いて形成することが可能である。蛍光体層１６の膜厚は、例えば、０．１μｍ〜１００μｍであることが好ましい。
【００９０】
カソード電極２２は、金属または導電性のある金属酸化物等で構成される電極である。カソード電極２２として使用される金属は、例えば、Ａｇ、Ａｕ、Ｐｔ、Ｔｉ、Ａｌ、Ｃｕ、Ｃｄ、Ｐｄ、Ｚｒ、Ｃであっても良く、金属酸化物は、ＩＴＯ、ＴｉＯ２、ＺｎＯ等であっても良い。また、カソード電極２２は、これらの金属または金属酸化物の一種類のみを用いても良いし、二種類以上を併用（例えば、前記各金属の単体または合金を使用）しても良い。
【００９１】
エミッタ２３は、ナノカーボン材料で構成される電子放出層であり、本発明のカーボンナノチューブ・カーボンナノホーン複合体を含む。エミッタ２３を塗布する方法としては、例えば、スクリーン印刷、スプレー法、手塗り印刷、又はインクジェット等を適用することができる。
【００９２】
〔第５の実施形態〕
次に、第５の実施形態について詳細に説明する。
【００９３】
本実施形態は、第１の実施形態のカーボンナノチューブ・カーボンナノホーン複合体を用いた透明導電膜およびその製造方法に関する。
【００９４】
液晶ディスプレイなどのディスプレイ、太陽電池、電子ペーパー、タッチパネルなどの市場拡大により、透明導電膜の需要が急増している。従来、この透明導電膜は、インジウム-スズ酸化物（ITO）などの金属酸化物をスパッタリング等の方法で高温真空製膜する方法で作製されていた。このため、基板が大きくなるに従って巨大な製膜装置が必要になり、また、耐熱性の低い樹脂などの基板は使用しにくい。また、液晶ディスプレイなどのように大面積化が指向されるに伴い、透明導電材料の軽量化や柔軟性も望まれている。
【００９５】
これに対し、近年、金属酸化物のような加熱処理も必要なく、分散液を塗布して作製することが可能な、カーボンナノチューブの透明導電膜が開発されている。カーボンナノチューブの分子は、例えば、数μm〜数十μmの長さの導体であり、それらが電気的なネットワークを形成することによって、透明性と導電性を兼ね備えた透明導電膜を形成する。カーボンナノチューブ分子の導電性は、層数や構造によって異なるが、例えば、金属性のアームチェア型単層カーボンナノチューブが最も導電性が高いと考えられる。
【００９６】
しかし、カーボンナノチューブネットワークでは、カーボンナノチューブはバンドルを作り易くて分散しにくい。すなわち、カーボンナノチューブ分子一本の導電性が非常に高くても、カーボンナノチューブ分子同士はファンデルワールス力によって繋がっているため、これが接触抵抗となる。カーボンナノチューブを分散させるために切断などすると、カーボンナノチューブ同士の接触抵抗部分が増大して導電性が低下してしまう。また、カーボンナノチューブが凝集した状態では、透明性が低下する。
【００９７】
そこで、本実施形態では、カーボンナノチューブに代えて、本発明のカーボンナノチューブ・カーボンナノホーン複合体を用いて透明導電膜を作製する。この場合において、本発明のカーボンナノチューブ・カーボンナノホーン複合体は、カーボンナノチューブ分子とカーボンナノホーン分子とが、吸着により、たがいに結合していることが好ましい。本発明のカーボンナノチューブ・カーボンナノホーン複合体によれば、例えば、カーボンナノチューブ間に入り込んだカーボンナノホーンがカーボンナノチューブの凝集を防ぎ分散を促進する。これにより、カーボンナノチューブをあまり細かく切断せずに分散させることができ、カーボンナノチューブの高い導電性を維持することができる。また、カーボンナノチューブ間にカーボンナノホーンが導電性スペーサとして配置され、カーボンナノチューブ分子同士が互いに間隔を広くとってよく分散されていることにより、高い透明性を得ることができる。このため、透明かつ導電性の高い透明導電膜を作製することができる。
【００９８】
本実施形態のカーボンナノチューブ・カーボンナノホーン複合体は、前述の何れのカーボンナノチューブを用いて作製しても良い。特に、導電性の優れた単層カーボンナノチューブを用いることが好ましく、さらには、金属性単層カーボンナノチューブを用いることがより好ましい。
【００９９】
また、カーボンナノチューブ・カーボンナノホーン複合体を形成するカーボンナノチューブとカーボンナノホーンの質量比は、特に限定されないが、透明性と導電性向上のため、カーボンナノチューブがカーボンナノホーンよりも多いことが好ましい。さらには、カーボンナノチューブがカーボンナノホーンの２倍以上含まれていることが、より好ましい。
【０１００】
本実施形態のカーボンナノチューブ・カーボンナノホーン複合体は、例えば、溶媒への分散性を高める目的で、作製（製造）後に湿式酸化することが望ましい。湿式酸化は一般的な方法で良く、例えば、塩酸、硝酸、硫酸、燐酸などの酸あるいはこれらの混酸が挙げられる。
【０１０１】
本実施形態では、カーボンナノチューブ・カーボンナノホーン複合体を溶媒に分散して塗料を作製し、この塗料を基板上に液体塗布し透明導電膜を作製する。
【０１０２】
前記塗料を作製するための溶媒は、特に限定されず、例えば、一般の塗料に用いられる溶媒であっても良いが、塗布後の乾燥が容易であることから、沸点が２００℃以下の溶媒が望ましい。前記溶媒としては、例えば、水、メタノール、エタノール、イソプロパノール、アセトン、テトラヒドロフラン、ヘキサン、アセトニトリル、1,2-ジクロロエタン、トルエン、ジエトキシエタンなどが挙げられ、１種類でも２種類以上併用しても良い。
【０１０３】
前記塗料には、本発明のカーボンナノチューブ・カーボンナノホーン複合体と溶媒以外に、透明なバインダー材料、添加剤等を含んでいても良い。前記バインダー材料としては、例えば、ポリエステル系樹脂、ポリカーボネート系樹脂、アクリル系樹脂、ポリウレタン系樹脂、セルロース系樹脂などを用いることができる。
【０１０４】
塗布プロセスは、特に限定されず、一般的に用いられる塗布方法であっても良い。具体的には、例えば、スプレーコート、スクリーンコート、バーコート、ロールコート、グラビアコート、ブレードコート、インクジェットコート、ディップコート、スピンコート、キャスティング法などを用いることができる。
【０１０５】
前記基材は特に限定されず、例えば、シート状またはフィルム状であっても良いが、透明性の高い材料が好ましい。前記基材としては、具体的には、例えば、ガラス、ポリエチレンテレフタレート(PET)、ポリエチレンナフタレート等のポリエステル樹脂、ポリオレフィン樹脂、ポリ塩化ビニル、ポリ塩化ビニリデン等のビニル樹脂、ポリカーボネート樹脂、アクリル樹脂、ポリウレタン樹脂、セルロース樹脂などが挙げられる。
【０１０６】
このようにして作製された、本発明のカーボンナノチューブ・カーボンナノホーン複合体を含む透明導電膜は、透明性が高く、かつ低抵抗である。また、上記透明導電膜は、大気中、低温の塗布で作製することができるので、高性能な透明導電膜を簡便に製造して用いることができる。
【０１０７】
〔第６の実施形態〕
次に、第６の実施形態について詳細に説明する。
【０１０８】
本実施形態は、第１の実施形態のカーボンナノチューブ・カーボンナノホーン複合体を用いたキャパシタおよびその製造方法に関する。
【０１０９】
エネルギーデバイスは、大きく、エネルギー蓄積デバイスとエネルギー発電デバイスとに分けられる。電気エネルギー蓄積デバイスとして代表的なものに、活性炭などを分極性電極として用い、電極表面と電解液との界面に生じる電気二重層を利用した電気二重層キャパシタがある。近年、上記の電極材料に活性炭よりも比表面積が２〜３倍大きいカーボンナノチューブを用いた電気二重層キャパシタが提案されている。
【０１１０】
しかし、従来のカーボンナノチューブは、バンドルを形成しやすく、絡み合って凝集しやすいため、素材が持つ比表面積を十分に活用することができない。また、カーボンナノホーンも単体では凝集しやすいため、その比表面積を有効利用することが難しい。
【０１１１】
これに対して、本実施形態では、本発明のカーボンナノチューブ・カーボンナノホーン複合体を用いてキャパシタを作製する。この場合において、本発明のカーボンナノチューブ・カーボンナノホーン複合体は、カーボンナノチューブ分子とカーボンナノホーン分子とが、吸着により、たがいに結合していることが好ましい。すなわち、カーボンナノチューブ分子同士が直接結合せず、カーボンナノホーン分子を介して結合していることにより、カーボンナノチューブ分子同士が分散され、バンドル状や団子状に凝集しにくい。このように、カーボンナノチューブ間にカーボンナノホーンが入り込んで分散していることにより、カーボンナノチューブを細かく切断することなく分散することができ、その状態で結合していることから、電解液が含浸したり電圧が印加されても、分散状態が崩れることがない。さらに、本発明のカーボンナノチューブ・カーボンナノホーン複合体によれば、同時に、カーボンナノホーンの分散状態も維持することができる。
【０１１２】
このため、本発明のカーボンナノチューブ・カーボンナノホーン複合体によれば、カーボンナノチューブとカーボンナノホーンの両者において、比表面積を増大させることができる。この結果、電解液がカーボンナノチューブおよびカーボンナノホーン全体に含浸しやすくなり、電気二重層キャパシタにおいて高い静電容量を得ることができる。
【０１１３】
本実施形態に用いる本発明のカーボンナノチューブ・カーボンナノホーン複合体は、前述の何れのカーボンナノチューブやカーボンナノホーンを用いて作製しても良い。特に、比表面積の大きなカーボンナノチューブとカーボンナノホーンを用いることが好ましく、さらには、触媒をできる限り含まないカーボンナノチューブを用いることがより好ましい。これは、カーボンナノチューブが触媒を含有していると、電極に電圧を印加した際に、合成時に使用した触媒金属がイオン化して電解液中に流出し、反応電流が流れ、エネルギー蓄積デバイスとしての信頼性を低下させるおそれがあるからである。
【０１１４】
本実施形態に用いる本発明のカーボンナノチューブ・カーボンナノホーン複合体は、例えば、さらに酸化処理等をすることによって、グラファイト層（グラフェンシート）の側面の少なくとも一部に開口を形成しても良い。これにより、カーボンナノチューブとカーボンナノホーンの内側を利用することができ、さらに比表面積を増加させることができる。
【０１１５】
また、本実施形態のカーボンナノチューブ・カーボンナノホーン複合体を形成するカーボンナノチューブとカーボンナノホーンの質量比は、いずれの比率でもよいが、カーボンナノチューブ・カーボンナノホーン複合体全体の比表面積が大きくなるように選択することが好ましい。
【０１１６】
〔第７の実施形態〕
次に、第７の実施形態について詳細に説明する。
【０１１７】
本実施形態は、第１の実施形態のカーボンナノチューブ・カーボンナノホーン複合体を用いた燃料電池およびその製造方法に関する。
【０１１８】
エネルギーデバイスの、エネルギー発電デバイスとして代表的なものに、燃料電池などの電池がある。燃料電池は、水素やメタノール等の燃料を電気化学的に酸化することにより、燃料の化学エネルギーを電気エネルギーに変換して取り出すものであり、新たな電気エネルギー供給源として注目されている。
【０１１９】
燃料電池の電極には触媒担持体として種々のカーボン材料が用いられ、近年ではカーボンナノチューブやカーボンナノホーンなどのナノカーボン材料を用いることが提案されている。ナノカーボン材料は、触媒を担持する目的のために比表面積が大きいこと、電極材料として導電性が高いこと、また、プロトン伝導物質が触媒表面に均一に分散することが望ましい。しかし、従来のカーボンナノチューブおよびカーボンナノホーンは、前述のように、単独では、凝集しやすいため、その比表面積を有効活用することが難しく、十分な導電性を得ることも困難である。
【０１２０】
これに対して、本実施形態では、本発明のカーボンナノチューブ・カーボンナノホーン複合体を用いて燃料電池電極を作製する。この場合において、本発明のカーボンナノチューブ・カーボンナノホーン複合体は、カーボンナノチューブ分子とカーボンナノホーン分子とが、吸着により、たがいに結合していることが好ましい。本発明のカーボンナノチューブ・カーボンナノホーン複合体は、前述のように、カーボンナノチューブとカーボンナノホーンの分散状態を維持できる。このため、カーボンナノチューブとカーボンナノホーンの比表面積を増大させることができ、燃料電池用の触媒を担持しやすい。また、カーボンナノチューブ分子同士が、導電性スペーサであるカーボンナノホーンを介して互いに間隔をあけて配置されていることにより、プロトン伝導物質がカーボン材料の隙間に均一に分散して入り込むことができる。この結果、カーボンナノチューブ・カーボンナノホーン複合体表面に燃料電池用の触媒を細かく担持することができ、プロトン伝導物質が均一に分散された導電性の高い電極を作製することができる。これらの特性に優れた燃料電池によれば、効率の良い発電が可能である。
【０１２１】
図８の断面図に、本実施形態の燃料電池５０の構造の一例を模式的に示す。図示のとおり、触媒電極固体電解質膜複合体(MEA)５１は、燃料極５２、酸化剤極５３、固体電解質膜５８から構成される。燃料極５２と酸化剤極５３とを合わせて電極と呼び、本実施形態による燃料電池用電極は、燃料極５２および酸化剤極５３の少なくとも一方に用いられる。燃料極５２は基体５４および触媒層５５から構成される。酸化剤極５３は基体５６および触媒層５７から構成される。単数または複数のMEA５１が燃料極側セパレータ５９および酸化剤極側セパレータ６０を介して電気的に接続される。
【０１２２】
本実施形態で用いる本発明のカーボンナノチューブ・カーボンナノホーン複合体は、前述の何れのカーボンナノチューブやカーボンナノホーンを用いて作製しても良い。特に、比表面積の大きなカーボンナノチューブとカーボンナノホーンを用いることが好ましい。
【０１２３】
本実施形態のカーボンナノチューブ・カーボンナノホーン複合体は、例えば、さらに酸化処理等をすることにより、グラファイト層（グラフェンシート）の側面の少なくとも一部に開口を形成しても良い。これにより、カーボンナノチューブとカーボンナノホーンの内側を利用することができ、さらに比表面積を増加させることができる。また、本実施形態のカーボンナノチューブ・カーボンナノホーン複合体は、前記酸化処理等によって、グラファイト層の側面に開口が形成され、または、グラファイト層を形成する炭素−炭素結合の一部が切断されていてもよい。これによるダングリングボンドや官能基の存在によって、触媒を担持しやすくなる。なお、この処理により、カーボンナノチューブにも傷が形成され導電性が低下することが考えられる。しかし、例えば、弱い酸化処理によって細孔や傷を形成する場合には、導電性の低下はある程度あるものの、触媒を細かく担持させやすくする効果が高いため、これを用いた燃料電池は効率よく発電することができる。また、この開口処理は、カーボンナノチューブとカーボンナノホーンを分散させてカーボンナノチューブ・カーボンナノホーン複合体を形成させた後に行うため、カーボンナノチューブ同士が化学吸着により再凝集することはない。
【０１２４】
また、本実施形態のカーボンナノチューブ・カーボンナノホーン複合体を形成するカーボンナノチューブとカーボンナノホーンの質量比は、いずれの比率でもよいが、カーボンナノチューブ・カーボンナノホーン複合体全体の比表面積が大きくなるように選択することが好ましい。
【０１２５】
〔第８の実施形態〕
次に、第８の実施形態について詳細に説明する。
【０１２６】
本実施形態は、第１の実施形態のカーボンナノチューブ・カーボンナノホーン複合体を用いたリチウムイオン二次電池およびその製造方法に関する。
【０１２７】
エネルギーデバイスの電池として代表的なものの一つに、リチウムイオン二次電池がある。充放電可能な二次電池は、携帯電子機器や移動通信機器だけでなく、電気自動車にも使われ始め、今後ますます高出力化、高容量化が要求されると予想される。
【０１２８】
一般的なリチウムイオン二次電池は、正極と負極との間に多孔質セパレータをはさみ、これを有機溶媒にリチウム塩電解質を含有させた電解液に浸している。近年、この正極または負極にカーボンナノチューブを導電材として用いることが提案されている。しかし、多孔質セパレータは、通常、後継０．１μｍ〜０．５μｍ程度の孔を有するため、直径が前記孔径よりも小さいカーボンナノチューブ分子が、前記孔を通って正極と負極との間を短絡してしまうおそれがある。
【０１２９】
これに対し、本実施形態では、本発明のカーボンナノチューブ・カーボンナノホーン複合体を、導電材として正極もしくは負極に用いてリチウムイオン二次電池を作製する。この場合において、本発明のカーボンナノチューブ・カーボンナノホーン複合体は、カーボンナノチューブ分子とカーボンナノホーン分子とが、吸着により、たがいに結合していることが好ましい。本発明のカーボンナノチューブ・カーボンナノホーン複合体は、例えば、カーボンナノチューブ分子同士が、導電性スペーサであるカーボンナノホーンを介して分散されていることにより、例えば、従来と比較してカーボンナノチューブを細かく切断する必要がなく、長いまま用いることができる。このように長いカーボンナノチューブは、多孔質セパレータの孔を通り抜けにくい。また、導電性が高いため、導電材としてもより効果が高い。
【０１３０】
また、リチウムイオン二次電池の負極に用いられるリチウム吸蔵材料をカーボンナノチューブ分子の内側の空間に収容する技術が、特開２００２−３３４６９７号公報に記載されている。リチウムイオン吸蔵材料は、充電時にリチウムイオンを吸蔵して体積が増加し、放電時に吸蔵したリチウムを放出して体積が減少する。これにより、前記リチウムイオン吸蔵材料が炭素材料で覆われている場合、前記炭素材料が微粒化するおそれがある。特開２００２−３３４６９７号公報によれば、前記炭素材料がカーボンナノチューブであることにより、前記リチウムイオン吸蔵材料が前記カーボンナノチューブ分子の軸方向に伸長および収縮可能である。これにより、前記炭素材料（カーボンナノチューブ）の微粒化を防止できる。
【０１３１】
本実施形態では、例えば、本発明のカーボンナノチューブ・カーボンナノホーン複合体をリチウム二次電池の負極に用いる。これにより、カーボンナノチューブ内部だけでなく、本発明のカーボンナノチューブ・カーボンナノホーン複合体ネットワークの隙間、すなわちカーボンナノチューブ分子同士またはカーボンナノチューブ分子とカーボンナノホーンとの隙間にリチウム吸蔵材料を収容することができる。または、本発明のカーボンナノチューブ・カーボンナノホーン複合体自体がリチウム吸蔵を行うことができる。前記リチウム吸蔵材料は、特に限定されないが、例えば、有機高分子化合物やコークス、ピッチなどの炭素系材料を焼成したもの、グラファイト、アモルファスカーボンなどを用いることができる。
【０１３２】
本実施形態のカーボンナノチューブ・カーボンナノホーン複合体は、前述の何れのカーボンナノチューブやカーボンナノホーンを用いて作製しても良い。特に、導電性の優れたカーボンナノチューブを用いることが好ましい。
【０１３３】
本実施形態に用いる本発明のカーボンナノチューブ・カーボンナノホーン複合体は、例えば、さらに酸化処理等をすることで、グラファイト層（グラフェンシート）の側面の少なくとも一部に開口を形成しても良い。これにより、カーボンナノチューブまたはカーボンナノホーンの分子の内側を利用しやすいため、リチウム吸蔵材料またはリチウム吸蔵材料を収容する材料として用いやすい。なお、この処理により、カーボンナノチューブにも傷が形成され導電性が低下することが考えられる。しかし、例えば、弱い酸化処理によって細孔や傷を形成する場合には、導電性の低下はある程度あるものの、カーボンナノチューブやカーボンナノホーンの内側を利用することにより比表面積を増大させ、リチウム吸蔵材料またはリチウム吸蔵材料を収容できる効果が高い。このため、これを用いたリチウム二次電池は効率よく発電することができる。また、この開口処理は、カーボンナノチューブとカーボンナノホーンを分散させてカーボンナノチューブ・カーボンナノホーン複合体を形成させた後に行うため、カーボンナノチューブ同士が化学吸着により再凝集することはない。
【実施例】
【０１３４】
つぎに、本発明の実施例について説明する。ただし、本発明は、以下の実施例により、なんら限定されない。【０１３５】
（実施例１）
カーボンナノホーン１０ｇを過酸化水素水（３０％）２０００ｍｌ中に入れ、スターラーで３００ｒｐｍで攪拌しながら、ウォーターバスにより７０℃で３時間加熱した。加熱後、０．２μｍフィルターでろ過して過酸化水素を除き、フィルター上のカーボンナノホーンを純水で２回洗った。その後、フィルター上に残ったカーボンナノホーンを１００℃のオーブンで４８時間乾燥した。この処理により、カーボンナノホーン分子の表面に小さな傷（孔を含む）を複数つけることができた（炭素−炭素結合切断工程）。【０１３６】
一方、カーボンナノチューブ２００ｍｇを１，２−ジクロロエタン２００ｍｌ中で超音波照射し分散させた。前記超音波処理の条件は４５ｋＨｚ、１００Ｗのバス型超音波を３０分間照射とした。このカーボンナノチューブ分散溶液に、前記炭素−炭素結合切断工程で作製した、傷をつけたカーボンナノホーン２００ｍｇを加え、更に超音波を３０分間照射し、分散させた（混合工程）。その後、この溶液をろ過し、フィルター上に残った沈殿を乾燥した。これを走査型電子顕微鏡（SEM）で観察すると、カーボンナノチューブとカーボンナノホーンが均一に分散されて混合し、カーボンナノチューブ・カーボンナノホーン複合体が作製されていることが観察された。図３に、観察されたSEM像を示す。【０１３７】
（比較例１）
前記過酸化水素による酸化処理（炭素−炭素結合切断工程）をしたカーボンナノホーン２００ｍｇに代えて、未処理のカーボンナノホーン２００ｍｇを用いること以外は実施例１と同様にしてカーボンナノチューブ・カーボンナノホーン複合体を作製した。図４に、観察されたSEM像を示す。【０１３８】
（実施例１と比較例１との対比）
図３のSEM像に示すとおり、実施例１のカーボンナノチューブ・カーボンナノホーン複合体は、図４のSEM像に示す比較例１のカーボンナノチューブ・カーボンナノホーン複合体よりも、カーボンナノホーンおよびカーボンナノチューブがよく分散していることが観察された。
【産業上の利用可能性】
【０１３９】
以上、説明したとおり、本発明によれば、カーボンナノチューブおよびカーボンナノホーンを高い分散性で分散できるカーボンナノチューブ・カーボンナノホーン複合体、カーボンナノチューブ・カーボンナノホーン複合体の製造方法、およびカーボンナノチューブ・カーボンナノホーン複合体の用途を提供することができる。本発明のカーボンナノチューブ・カーボンナノホーン複合体は、例えば、電子放出源電極ペースト、エミッタ電極、電子放出発光素子、透明導電膜、透明導電膜形成用塗料、キャパシタ、電池、燃料電池またはリチウムイオン二次電池に用いることができるが、これに限定されず、どのような用途に用いても良い。【０１４０】
上記の実施形態の一部または全部は、以下の付記のようにも記載しうるが、以下には限定されない。【０１４１】
（付記１）
カーボンナノチューブと、カーボンナノホーンとを含み、
前記カーボンナノチューブは、チューブ状のグラファイト層から形成され、
前記カーボンナノホーンは、少なくとも一方の端が閉じたチューブ状のグラファイト層から形成され、
前記カーボンナノホーンにおける前記グラファイト層を形成する炭素−炭素結合の一部が切断されていることを特徴とするカーボンナノチューブ・カーボンナノホーン複合体。【０１４２】
（付記２）
前記カーボンナノチューブが、前記カーボンナノホーンの炭素−炭素結合が切断された部分に吸着されていることを特徴とする付記１記載のカーボンナノチューブ・カーボンナノホーン複合体。【０１４３】
（付記３）
前記カーボンナノチューブが、複数のカーボンナノチューブ分子を含み、
前記カーボンナノホーンが、複数のカーボンナノホーン分子を含み、
前記複数のカーボンナノチューブ分子が、前記複数のカーボンナノチューブ分子間に分散されていることを特徴とする付記１または２記載のカーボンナノチューブ・カーボンナノホーン複合体。【０１４４】
（付記４）
前記カーボンナノホーンが、複数のカーボンナノホーン集合体を含み、
前記各カーボンナノホーン集合体は、複数のカーボンナノホーン分子から形成され、
前記複数のカーボンナノチューブ分子が、前記カーボンナノホーン集合体間に分散されていることを特徴とする付記３記載のカーボンナノチューブ・カーボンナノホーン複合体。【０１４５】
（付記５）
前記カーボンナノホーンの質量が、前記カーボンナノチューブの質量の０．００１〜１０００倍であることを特徴とする付記１から４のいずれかに記載のカーボンナノチューブ・カーボンナノホーン複合体。【０１４６】
（付記６）
前記カーボンナノチューブおよび前記カーボンナノホーンを形成する前記グラファイト層の側面の炭素−炭素結合の少なくとも一部が切断されていることを特徴とする付記１から５のいずれかに記載のカーボンナノチューブ・カーボンナノホーン複合体。【０１４７】
（付記７）
前記カーボンナノチューブおよび前記カーボンナノホーンを形成する前記グラファイト層の側面の少なくとも一部に開口が形成されていることを特徴とする付記１から６のいずれかに記載のカーボンナノチューブ・カーボンナノホーン複合体。【０１４８】
（付記８）
少なくとも一方の端が閉じたチューブ状のグラファイト層から形成されたカーボンナノホーンにおける、前記グラファイト層を形成する炭素−炭素結合の一部を切断する炭素−炭素結合切断工程と、
前記炭素−炭素結合切断工程後の前記カーボンナノホーンを、チューブ状のグラファイト層から形成されたカーボンナノチューブと混合して混合物を得る混合工程とを含むことを特徴とするカーボンナノチューブ・カーボンナノホーン複合体の製造方法。【０１４９】
（付記９）
前記混合工程において、前記カーボンナノホーンと前記カーボンナノチューブとを液溶媒中で混合し、
さらに、前記液溶媒を除去する液溶媒除去工程を含むことを特徴とする付記８記載の製造方法。【０１５０】
（付記１０）
前記炭素−炭素結合切断工程において、前記カーボンナノホーンに対し、酸処理および酸素雰囲気中での加熱による酸化処理の少なくとも一方を行うことを特徴とする付記８または９記載の製造方法。【０１５１】
（付記１１）
さらに、前記混合工程後、前記カーボンナノチューブおよび前記カーボンナノホーンを形成する前記グラファイト層の側面の炭素−炭素結合の少なくとも一部を切断する第２の炭素−炭素結合切断工程を含むことを特徴とする付記８から１０のいずれかに記載の製造方法。【０１５２】
（付記１２）
前記第２の炭素−炭素結合切断工程が、前記カーボンナノチューブおよび前記カーボンナノホーンを形成する前記グラファイト層の側面の少なくとも一部に開口を形成する開口形成工程であることを特徴とする付記１１記載の製造方法。【０１５３】
（付記１３）
前記第２の炭素−炭素結合切断工程において、前記カーボンナノチューブ・カーボンナノホーン複合体に対し、酸処理および酸素雰囲気中での加熱による酸化処理の少なくとも一方を行うことを特徴とする付記１１または１２記載の製造方法。【０１５４】
（付記１４）
付記８から１３のいずれかに記載の製造方法により製造されることを特徴とするカーボンナノチューブ・カーボンナノホーン複合体。【０１５５】
（付記１５）
付記１から７および１４のいずれかに記載のカーボンナノチューブ・カーボンナノホーン複合体を含むことを特徴とする導電性ペースト。【０１５６】
（付記１６）
さらに、導電性粒子、硬化性樹脂および硬化剤を含むことを特徴とする付記１５記載の導電性ペースト。【０１５７】
（付記１７）
付記１５または１６記載の導電性ペーストにより回路パターンを形成したことを特徴とする回路基板。【０１５８】
（付記１８）
付記１から７および１４のいずれかに記載のカーボンナノチューブ・カーボンナノホーン複合体を含むことを特徴とする電子放出源電極ペースト。【０１５９】
（付記１９）
さらに、無機物、有機物バインダおよび溶媒を含むことを特徴とする付記１８記載の電子放出源電極ペースト。【０１６０】
（付記２０）
付記１８または１９記載の電子放出源電極ペーストにより製造されることを特徴とするエミッタ電極。【０１６１】
（付記２１）
付記２０記載のエミッタ電極と、アノード電極とを有し、
前記アノード電極は、蛍光体層を含み、
前記エミッタ電極と前記蛍光体層とが対向しており、前記エミッタ電極から放出される電子が前記蛍光体層に衝突することで発光可能であることを特徴とする電子放出発光素子。【０１６２】
（付記２２）
付記１から７および１４のいずれかに記載のカーボンナノチューブ・カーボンナノホーン複合体を含むことを特徴とする透明導電膜。【０１６３】
（付記２３）
付記１から７および１４のいずれかに記載のカーボンナノチューブ・カーボンナノホーン複合体を含むことを特徴とする透明導電膜形成用塗料。【０１６４】
（付記２４）
さらに、バインダー材料および溶媒を含むことを特徴とする付記２３記載の透明導電膜形成用塗料。【０１６５】
（付記２５）
付記１から７および１４のいずれかに記載のカーボンナノチューブ・カーボンナノホーン複合体を含むことを特徴とするキャパシタ。【０１６６】
（付記２６）
付記１から７および１４のいずれかに記載のカーボンナノチューブ・カーボンナノホーン複合体を含むことを特徴とする電池。【０１６７】
（付記２７）
付記１から７および１４のいずれかに記載のカーボンナノチューブ・カーボンナノホーン複合体を含むことを特徴とする燃料電池。【０１６８】
（付記２８）
付記１から７および１４のいずれかに記載のカーボンナノチューブ・カーボンナノホーン複合体を含むことを特徴とするリチウムイオン二次電池。【０１６９】
（付記２９）
付記８から１３のいずれかに記載の製造方法によりカーボンナノチューブ・カーボンナノホーン複合体を製造し、そのカーボンナノチューブ・カーボンナノホーン複合体を用いて導電性ペーストを製造することを特徴とする導電性ペーストの製造方法。【０１７０】
（付記３０）
付記８から１３のいずれかに記載の製造方法によりカーボンナノチューブ・カーボンナノホーン複合体を製造し、そのカーボンナノチューブ・カーボンナノホーン複合体を用いて電子放出源電極ペーストを製造することを特徴とする電子放出源電極ペーストの製造方法。【０１７１】
（付記３１）
付記８から１３のいずれかに記載の製造方法によりカーボンナノチューブ・カーボンナノホーン複合体を製造し、そのカーボンナノチューブ・カーボンナノホーン複合体を用いて透明導電膜を製造することを特徴とする透明導電膜の製造方法。【０１７２】
（付記３２）
付記８から１３のいずれかに記載の製造方法によりカーボンナノチューブ・カーボンナノホーン複合体を製造し、そのカーボンナノチューブ・カーボンナノホーン複合体を用いてキャパシタを製造することを特徴とするキャパシタの製造方法。【０１７３】
（付記３３）
付記８から１３のいずれかに記載の製造方法によりカーボンナノチューブ・カーボンナノホーン複合体を製造し、そのカーボンナノチューブ・カーボンナノホーン複合体を用いて電池を製造することを特徴とする電池の製造方法。【０１７４】
（付記３４）
付記８から１３のいずれかに記載の製造方法によりカーボンナノチューブ・カーボンナノホーン複合体を製造し、そのカーボンナノチューブ・カーボンナノホーン複合体を用いて燃料電池を製造することを特徴とする燃料電池の製造方法。【０１７５】
（付記３５）
付記８から１３のいずれかに記載の製造方法によりカーボンナノチューブ・カーボンナノホーン複合体を製造し、そのカーボンナノチューブ・カーボンナノホーン複合体を用いてリチウムイオン二次電池を製造することを特徴とするリチウムイオン二次電池の製造方法。【０１７６】
以上、実施形態を参照して本願発明を説明したが、本願発明は、上記実施形態に限定されるものではない。本願発明の構成や詳細には、本願発明のスコープ内で当業者が理解しうる様々な変更をすることができる。【０１７７】
この出願は、２０１１年３月３１日に出願された日本出願特願２０１１−０８１２８７を基礎とする優先権を主張し、その開示の全てをここに取り込む。
【符号の説明】
【０１７８】
１  カーボンナノホーン
２  カーボンナノホーン集合体
３  カーボンナノチューブ
４  カーボンナノチューブ・カーボンナノホーン複合体
５  導電性ペースト
６  導電性粒子
７  硬化性樹脂
８  基板
９  マスク
１０  回路パターン
１１  電子部品
１２  電界放出発光素子
１３  アノード基板
１４  ガラス基板
１５  アノード電極
１６  蛍光体層
２０  カソード基板
２１  ガラス基板
２２  カソード電極
２３  エミッタ（電子放出源電極）
３０  スペーサ
５０  燃料電池
５１  触媒電極固体電解質膜複合体（MEA）
５２  燃料極
５３  酸化剤極
５４  基体
５５  触媒層
５６  基体
５７  触媒層
５８  固体電解質膜
５９  燃料極側セパレータ
６０  酸化剤極側セパレータ
１００  傷
【図１】
2012133239.tif 000003
【図２】
2012133239.tif 000004
【図５】
2012133239.tif 000005
【図６】
2012133239.tif 000006
【図７】
2012133239.tif 000007
【図８】
2012133239.tif 000008
【図３】
2012133239.tif 000009
【図４】
2012133239.tif 000010
【国際調査報告】
2012133239.tif 000011
2012133239.tif 000012
2012133239.tif 000013
2012133239.tif 000014
2012133239.tif 000015
2012133239.tif 000016